(57)【特許請求の範囲】
【請求項１】
８０℃〜３００℃の沸点を有する有機溶剤と、重合性モノマーとを含む活性エネルギー線硬化型インクジェットインキであって、
前記重合性モノマーが、アクリル酸２−（２−ビニロキシエトキシ）エチルを含有し、
前記重合性モノマーが、インキの全重量を基準として、０〜３０重量％の単官能モノマーを含有し、
前記有機溶剤の含有量がインキの全重量に対して１０重量％より多く８５重量％以下である活性エネルギー線硬化型インクジェットインキ（ただし、顔料である金属粉末を含まない）。
【請求項２】
前記有機溶剤が、下記一般式（１）〜（７）のいずれかで表される有機溶剤、アルカンジオール、及び環状エーテルからなる群から選択される少なくとも１種を含む、請求項１記載の活性エネルギー線硬化型インクジェットインキ。
【化１】
0006421696.tif 000007
Ｒ7−(ＯＸ1)x−Ｏ−Ｒ8                          一般式（３）
Ｒ9−（ＯＸ1）x−ＯＣＯＣＨ3                    一般式（４）
ＣＨ3ＣＯ（ＯＸ1）xＯＣＯＣＨ3                  一般式（５）
ＣxＨ2x+1−Ｏ−ＣＯＣＨ（ＣＨ3）ＯＨ            一般式（６）
Ｒ10−Ｏ−Ｃ2Ｈ4−ＣＯＮ（Ｒ11）2                一般式（７）
[上記各式において、
Ｒ1、及びＲ2は、それぞれ独立して、−ＮＲ6−、又は酸素原子であり、
Ｒ3は、ＣｍＨｎで表される炭化水素基であり、ｍは２〜８の整数を表し、ｎは２ｍ-４、２ｍ−２、又は２ｍいずれかの整数を表し、前記炭化水素基は分岐構造を有してもよく、
Ｒ6は、炭素数1〜３のアルキル基、ヒドロキシアルキル基、水酸基又は水素原子を表す。
Ｒ7、Ｒ9、Ｒ10、及びＲ11は、単結合のみで構成される炭素数が１〜５の炭化水素基を表し、分岐構造を有してもよい。
Ｒ8は、水素原子、又は単結合のみで構成される炭素数が１〜５の炭化水素基を表し、分岐構造を有してもよい。
Ｘ1は、単結合のみで構成される炭素数が２〜４の炭化水素基を表し、分岐構造を有してもよい。
ｘは、１〜４の整数を表す。]
【請求項３】
前記有機溶剤を、インキの全重量を基準として、６０重量％以下含むことを特徴とする請求項１又は２に記載の活性エネルギー線硬化型インクジェットインキ。
【請求項４】
前記重合性モノマーが、さらに、エチレンオキサイド変性又はプロピレンオキサイド変性の骨格を有する重合性モノマーを含む、請求項１〜３いずれか１項に記載の活性エネルギー線硬化型インクジェットインキ。
【請求項５】
さらに顔料を含む、請求項１〜４のいずれか１項に記載の活性エネルギー線硬化型インクジェットインキ。
【発明の詳細な説明】
【技術分野】
【０００１】
本発明は、硬化性に優れ、干渉縞の発生を抑制することができる活性エネルギー線硬化
型インクジェットインキに関する。
【背景技術】
【０００２】
インクジェット印刷方式のインキには、溶剤系、水系、油系等の多岐にわたるインキ組
成物が従来から使用されている。しかし、近年、活性エネルギー線硬化型インクジェット
インキの需要が増加している。これは、活性エネルギー線硬化型インクジェットインキは
、プラスチックやガラス等の非吸収性の基材への密着性に優れ、印刷物の耐水性や耐摩擦
性等の耐性に優れることから、様々な用途の印刷に用いることができるという利点に起因
する。
【０００３】
また、近年、インクジェットヘッドの性能向上に伴い、オフセット印刷等を使用する既
存印刷市場へのインクジェット印刷方式の応用が期待されている。
既存印刷市場では各種コート紙や各種フィルム等の多様な基材が使用されている。とこ
ろが、基材の種類によってインキの濡れ拡がり性や、基材への密着性が異なる。そのため
、多様な基材に対して同一のインキを適用できるようにするためには、どのような基材に
対しても、印刷画質等の印刷品位を一定レベル以上で確保できるようにしなければならな
い。生産性と多基材汎用性とを同時に達成するためには、高速印刷が可能で、かつ、多く
の基材で密着性が確保できるインキが求められている。
特に、コート紙や、柔軟性のあるフィルムにおいては、インキ硬化膜の硬化性、密着性
等が求められる。
【０００４】
例えば、特許文献１において、塩化ビニル、ガラス、ＰＥＴへの密着性のある溶剤系イ
ンクジェットインキが開示されている。しかしこれは基材への密着性を得るためにバイン
ダー樹脂を必須としており、高速印刷時の吐出安定性が悪い傾向にある。また、コート紙
などの紙基材にはインキが浸透して良好な画質を得ることができず、特に、画像の光沢を
得ることができなかった。
【０００５】
例えば、特許文献２において、種々の基材への密着性を付与するため、低粘度のモノマ
ーであるアクリル酸２−（２−ビニロキシエトキシ）エチルと重合性モノマー、及びアク
リル樹脂を含む活性エネルギー線硬化型のインクジェットインキが開示されている。この
方法では、アクリル樹脂を併用することで基材への密着性を向上させている。しかし、硬
化膜の柔軟性が不足し、薄膜基材へ印刷した場合は、硬化膜がひび割れる原因になった。
また、アクリル樹脂や添加モノマーによって硬化膜の光沢は得られるが、インキの塗布量
の差によって光沢にムラが生じ、干渉縞が発生する問題があった。干渉縞を抑えるために
、インキ塗布量を減らすことが考えられるが、インキ膜厚が薄くなるに従い、塗膜表面の
酸素阻害の影響を受けやすく、硬化性が劣る傾向がある。
【先行技術文献】
【特許文献】
【０００６】
【特許文献１】特開２０１１−１４４２８８
【特許文献２】特開２００８−２８０３８３号公報
【発明の開示】
【発明が解決しようとする課題】
【０００７】
これまでの紫外線硬化型インキは、インキ塗布量が多くなるほど光沢が向上する傾向が
あった。これは、同一の画像でインキ塗布量が異なる場合において、光沢値が異なる部分
が生じ、光沢ムラ（干渉縞）が生じる原因になり、画像の意匠性に悪影響を及ぼす場合が
ある。また、同じ印字率の画像においても、硬化時のシワの発生や、インキのレベリング
性によって、微細な膜厚差が生じ、干渉縞が発生してしまう場合がある。
インキ塗布量を少なくすることで、前記のような硬化膜厚差の影響を小さくすることが
できると考えられるが、インキ塗膜表面の酸素阻害の影響を受け、塗膜の硬化性が劣る問
題がある。
すなわち本発明の目的は、硬化性に優れるだけでなく、硬化膜の干渉縞の発生を抑える
ことができる活性エネルギー線硬化型インクジェットインキを提供することに関する。
【課題を解決するための手段】
【０００８】
すなわち、本発明の活性エネルギー線硬化型インクジェットインキは、
８０℃〜３００℃の沸点を有する有機溶剤と、重合性モノマーとを含む活性エネルギー線硬化型インクジェットインキであって、
前記重合性モノマーが、アクリル酸２−（２−ビニロキシエトキシ）エチルを含有し、
前記重合性モノマーが、インキの全重量を基準として、０〜３０重量％の単官能モノマーを含有し、
前記有機溶剤の含有量がインキの全重量に対して１０重量％より多く８５重量％以下であることを特徴とする（ただし、顔料である金属粉末を含まない）。
【０００９】
本発明の一実施形態は、上記有機溶剤が、下記一般式（１）〜（７）いずれかで表され
る有機溶剤、アルカンジオール、及び環状エーテルからなる群から選択される少なくとも
１種を含む、活性エネルギー線硬化型インクジェットインキに関する。
【００１０】
【化１】
0006421696.tif 000002
【００１１】
Ｒ7−(ＯＸ1)x−Ｏ−Ｒ8                          一般式（３）
Ｒ9−（ＯＸ1）x−ＯＣＯＣＨ3                    一般式（４）
ＣＨ3ＣＯ（ＯＸ1）xＯＣＯＣＨ3                  一般式（５）
ＣxＨ2x+1−Ｏ−ＣＯＣＨ（ＣＨ3）ＯＨ            一般式（６）
Ｒ10−Ｏ−Ｃ2Ｈ4−ＣＯＮ（Ｒ11）2                一般式（７）
上記各式において、
Ｒ1及びＲ2は、それぞれ独立して、−ＮＲ6−、又は酸素原子であり、
Ｒ3は、ＣmＨnで表される炭化水素基であり、ｍは２〜８の整数であり、ｎは２ｍ-４、２ｍ−２、又は２ｍいずれかの整数を表し、上記炭化水素基は分岐構造を有してもよく、
Ｒ6は、炭素数1〜３のアルキル基、ヒドロキシアルキル基、水酸基又は水素原子を表す。
Ｒ7、Ｒ9、Ｒ10、及びＲ11は、単結合のみで構成される炭素数が１〜５の炭化水素基を表し、分岐構造を有してもよい。
Ｒ8は、水素原子、又は単結合のみで構成される炭素数が１〜５の炭化水素基を表し、分岐構造を有してもよい。
Ｘ1は、単結合のみで構成される炭素数が２〜４の炭化水素基を表し、分岐構造を有してもよい。
ｘは、１〜４の整数を表す。
【００１２】
本発明の一実施形態において、上記有機溶剤は、インキの全重量を基準として、６０重
量％以下含むことが好ましい。
【００１３】
本発明の一実施形態において、上記重合性モノマーは、さらに、エチレンオキサイド変
性又はプロピレンオキサイド変性の骨格を有する重合性モノマーを含むことが好ましい。
また、上記重合性モノマーは、インキの全重量を基準として、３０重量％以下の単官能モ
ノマーを含むことが好ましい。
【００１４】
本発明の別の実施形態は、上述の活性エネルギー線硬化型インクジェットインキに、さらに顔料を含む。
【発明の効果】
【００１５】
本発明によれば、硬化性に優れ、硬化膜の干渉縞の発生のない活性エネルギー線硬化型
インクジェットインキを提供することができる。
【発明を実施するための形態】
【００１６】
以下、本発明の活性エネルギー線硬化型インクジェットインキについて詳細に説明する
。以下の記載では、特に断りのない限り、「インキ」の用語は、「活性エネルギー線硬化
型インクジェットインキ」を意味する。また、「部」は「重量部」を意味し、「％」は「
重量％」を意味する。
【００１７】
＜有機溶剤＞
本発明のインキは、８０℃〜３００℃の沸点を有する有機溶剤を含む。前記範囲のの沸
点を有する有機溶剤を使用した場合、インクジェット吐出安定性、基材への密着性に優れ
る点で好ましい。
本発明によれば、８０〜３００℃の沸点を有する有機溶剤を、インキ全重量を基準とし
て１０〜８５重量％含むことによって、硬化性に優れ、硬化膜の干渉縞が起こらないイン
キを構成することができる。
本発明において、上記有機溶剤は、分子内に重合性置換基を持たない化合物を意図して
いる。すなわち、有機溶剤には、重合性モノマーは含まないことを意図する。本発明で使
用する有機溶剤の沸点は、８０〜３００℃が好ましく、１４０〜３００℃がより好ましく
、１６０〜２６０℃がさらに好ましい。
沸点が８０℃未満であると、揮発性が高く、吐出時の粘度上昇による吐出不良が起こっ
たり、基材へインキが着弾した際のレベリング性が悪化し、膜厚ムラ、硬化ムラによる干
渉縞が発生したりする傾向がある。
【００１８】
一実施形態において、上記有機溶剤は、下記一般式（１）〜（７）いずれかで表される
有機溶剤、アルカンジオール、及び環状エーテルからなる群から選択される有機溶剤の少
なくとも１種を含む。
【００１９】
【化２】
0006421696.tif 000003
【００２０】
Ｒ7−(ＯＸ1)x−Ｏ−Ｒ8                          一般式（３）
Ｒ9−（ＯＸ1）x−ＣＯＯＣＨ3                  一般式（４）
ＣＨ3ＣＯ（ＯＸ1）xＯＣＯＣＨ3                一般式（５）
ＣxＨ2x+1−Ｏ−ＣＯＣＨ（ＣＨ3）ＯＨ      一般式（６）
Ｒ10−Ｏ−Ｃ2Ｈ4−ＣＯＮ（Ｒ11）2              一般式（７）
【００２１】
上記各式において、
Ｒ1、及びＲ2は、それぞれ独立して、−ＮＲ6−、又は酸素原子であり、
Ｒ3は、ＣmＨnで表される炭化水素基であり、ｍは２〜８の整数、ｎは２ｍ−４、２ｍ
−２、又は２ｍいずれかの整数を表し、上記炭化水素基は分岐構造を有してもよく、
Ｒ6は、炭素数1〜３のアルキル基、ヒドロキシアルキル基、水酸基又は水素原子を表す
。
Ｒ7、Ｒ9、Ｒ10、及びＲ11は、単結合のみで構成される炭素数が１〜５の炭化水素基を
表し、分岐構造を有してもよい。
Ｒ8は、水素原子、又は単結合のみで構成される炭素数が１〜５の炭化水素基を表し、
分岐構造を有してもよい。
Ｘ1は、単結合のみで構成される炭素数が２〜４の炭化水素基を表し、分岐構造を有し
てもよい。
ｘは、１〜４の整数を表す。
【００２２】
前記有機溶剤を含有することによって、酸素阻害の影響が少なく、硬化性の良好なイン
キを得ることが出来る。
【００２３】
インキの一実施形態では、上記有機溶剤を単独で使用しても、２種以上併用してもよい
。なお、吐出安定性をより高めるために、有機溶剤は、２５℃環境下で１５ｍＰａ・ｓ以
下の粘度を有することが好ましい。
【００２４】
また、アクリル酸２−（ビニロキシエトキシ）エチルとの相溶性の点から、２５℃環境下
での表面張力は、２０〜４０ｍＮ／ｍであることが好ましく、２２〜３５ｍＮ／ｍである
ことがより好ましく、２４〜３３ｍＮ／ｍであることがさらに好ましい。上記粘度及び表
面張力を有する有機溶剤を使用することによって、吐出安定性を高めることが容易となる
。
また、アクリル酸２−（ビニロキシエトキシ）エチルの表面張力（３２．７ｍＮ／ｍ）
と、直鎖系有機溶剤の表面張力が近いことによって、多種の基材への濡れ広がり性が良好
になり、良好な画像を形成し、干渉縞の発生を抑制することができる。
【００２５】
一般式（１）で表される有機溶剤の具体例として、下記表１に示す化合物が挙げられる
。
【００２６】
表１
【表１】
0006421696.tif 000004
【００２７】
上記一般式（１）で表される有機溶剤の中でも、エチレンカーボネート（化合物１、沸
点２４４℃）、プロピレンカーボネート（化合物３、沸点２４０℃）、及び１，２−ブチ
レンカーボネート（沸点２５１℃）等の含酸素系溶剤、並びに３−メチル−２−オキサゾ
リジノン（化合物１３、沸点２６６℃）、及び３−エチル−２−オキサゾリジノン（化合
物１４）等のオキサゾリジノン構造を有する有機溶剤が好ましい。上記有機溶剤の中でも
、プロピレンカーボネート、３−メチル−２−オキサゾリジノン、及び３−エチル−２−
オキサゾリジノンからなる群から選択される少なくとも１種がより好ましい。
【００２８】
一般式（２）で表される有機溶剤の一実施形態は、ラクタム構造を有する溶剤、ラクト
ン構造を有する溶剤、及び含酸素系溶剤からなる群から選択される少なくとも１種を含む
。
ラクタム構造を有する溶剤の例として、２−ピロリドン（γ−ブチロラクタム）、１−
メチル−２−ピロリドン、１−エチル−２−ピロリドン、γ−バレロラクタム、γ−ヘキ
サラクタム、γ−ヘプタラクタム、γ−オクタラクタム、γ−ノナラクタム、γ−デカラ
クタム、γ−ウンデカラクタム、δ−バレロラクタム、δ−ヘキサラクタム、δ−ヘプタ
ラクタム、δ−オクタラクタム、δ−ノナラクタム、δ−デカラクタム、δ−ウンデカラ
クタム、及びε−カプロラクタム等が挙げられる。
ラクトン構造を有する溶剤の例として、γ−ブチロラクトン、γ−バレロラクトン、γ
−カプロラクトン、γ−カプリロラクトン、γ−ラウロラクトン、γ−ラクトン、γ−ヘ
キサラクトン、γ−ヘプタラクトン、γ−オクタラクトン、γ−ノナラクトン、γ−デカ
ラクトン、γ−ウンデカラクトン、δ−バレロラクトン、δ−ヘキサラクトン、δ−ヘプ
タラクトン、δ−オクタラクトン、δ−ノナラクトン、δ−デカラクトン、δ−ウンデカ
ラクトン、ε−カプロラクトン、及びε−ラクトン等が挙げられる。  
【００２９】
上記一般式（２）で表される有機溶剤の中でも、２−ピロリドン（γ−ブチロラクタム
）（沸点２４５℃）、１−メチル−２−ピロリドン（沸点２０２℃）、ε−カプロラクタ
ム（沸点２６７℃）、γ−ブチロラクトン（沸点２０４℃）、γ−バレロラクトン（沸点
２３０℃）、及びε−カプロラクトン（沸点２３７℃）からなる群から選択される少なく
とも１種を使用することが好ましい。これらの有機溶剤を使用した場合、優れたインキ安
定性及び多基材への密着性を得ることが容易である。さらに、酸素阻害の影響が少なく、
薄膜時の硬化性も優れる。
【００３０】
一般式（１）〜（２）で表される環状構造を有する有機溶剤の一実施形態では、光重合
開始剤の溶解性や吐出安定性の面から、有機溶剤は、７員環以下の環状構造を有すること
が好ましく、５〜７員環の環状構造を有することがより好ましい。一般式（１）〜（２）
で表される環状構造を有する有機溶剤の沸点は、１６０〜３００℃が好ましく、１８０〜
３００℃がより好ましく、２００〜２８０℃がさらに好ましい。
上記環状構造を有する有機溶剤は、インキ組成物中の重合開始剤や増感剤、その他添加
剤の溶解性に優れ、塗膜の硬化性を良好にする点で好ましい。また、複素環構造による極
性によって、アクリル酸２−（２−ビニロキシエトキシ）エチルとの反応性を高めること
ができる点でも好ましい。
【００３１】
一般式（３）で表される有機溶剤の一実施形態は、アルキレングリコールモノアルキル
エーテル、及び／又はアルキレングリコールジアルキルエーテルを含む。
アルキレングリコールモノアルキルエーテルの具体例として、エチレングリコールモノ
エチルエーテル、エチレングリコールモノイソプロピルエーテル、エチレングリコールモ
ノブチルエーテル、エチレングリコールモノイソブチルエーテル、エチレングリコールモ
ノヘキシルエーテル、エチレングリコールモノ２‐エチルヘキシルエーテル、エチレング
リコールモノアリルエーテル、エチレングリコールモノフェニルエーテル、エチレングリ
コールモノベンジルエーテル、プロピレングリコールモノメチルエーテル、プロピレング
リコールモノエチルエーテル、プロピレングリコールモノプロピルエーテル、プロピレン
グリコールモノブチルエーテル、プロピレングリコールモノフェニルエーテル、ジエチレ
ングリコールモノメチルエーテル、ジエチレングリコールモノエチルエーテル、ジエチレ
ングリコールモノブチルエーテル、ジエチレングリコールモノ２‐エチルヘキシルエーテ
ル、ジエチレングリコールモノフェニルエーテル、ジエチレングリコールモノベンジルエ
ーテル、ジプロピレングリコールモノメチルエーテル、ジプロピレングリコールモノエチ
ルエーテル、ジプロピレングリコールモノブチルエーテル、ジプロピレングリコールｎ−
プロピルエーテル、トリエチレングリコールモノメチルエーテル、トリエチレングリコー
ルモノエチルエーテル、トリエチレングリコールモノブチルエーテル、ポリエチレングリ
コールモノメチルエーテル、トリプロピレングリコールモノメチルエーテル、トリプロピ
レングリコールモノブチルエーテル、テトラエチレングリコールモノブチルエーテル、及
びポリエチレングリコールモノメチルエーテル等が挙げられる。
上記アルキレングリコールモノアルキルエーテルの中でも、ジエチレングリコールモノ
ブチルエーテル（沸点２３０℃、表面張力２９．１ｍＮ／ｍ）、ジプロピレングリコール
モノメチルエーテル（沸点１９０℃、表面張力２７．９ｍＮ／ｍ）、及びジプロピレング
リコールモノブチルエーテル（沸点２３０℃、表面張力２８．８ｍＮ／ｍ）からなる群か
ら選択される少なくとも１種が好ましい。
【００３２】
アルキレングリコールジアルキルエーテルの具体例として、エチレングリコールジエチ
ルエーテル、エチレングリコールジメチルエーテル、エチレングリコールエチルメチルエ
ーテル、ジエチレングリコールジメチルエーテル、ジエチレングリコールジエチルエーテ
ル、ジエチレングリコール−ジ−ｎ−プロピルエーテル、ジエチレングリコール−ジ−ｉ
ｓｏ−プロピルエーテル、ジエチレングリコールジブチルエーテル、ジエチレングリコー
ルメチルエチルエーテル、ジエチレングリコールメチルブチルエーテル、トリエチレング
リコールジメチルエーテル、トリエチレングリコールジエチルエーテル、トリエチレング
リコールエチルメチルエーテル、テトラエチレングリコールジメチルエーテル、テトラエ
チレングリコールジエチルエーテル、テトラエチレングリコールエチルメチルエーテル、
ポリエチレングリコールジメチルエーテル、プロピレングリコールジメチルエーテル、プ
ロピレングリコールジエチルエーテル、ジプロピレングリコールジメチルエーテル、ジプ
ロピレングリコールジエチルエーテル、及びトリプロピレングリコールジメチルエーテル
等が挙げられる。
【００３３】
上記アルキレングリコールジアルキルエーテルの中でも、ジエチレングリコールジエチ
ルエーテル（沸点１８９℃、表面張力２５．１ｍＮ／ｍ）、ジエチレングリコールメチル
エチルエーテル（沸点１７６℃、表面張力２６．８ｍＮ／ｍ）、ジエチレングリコールジ
ブチルエーテル（沸点２５４℃、表面張力２４．９ｍＮ／ｍ）、トリエチレングリコール
ジメチルエーテル（沸点２１６℃、表面張力３０．０ｍＮ／ｍ）、及びテトラエチレング
リコールジメチルエーテル（沸点２７５℃、表面張力３１．８ｍＮ／ｍ）、及びトリプロ
ピレングリコールジメチルエーテル（沸点２１５℃、表面張力２６．４ｍＮ／ｍ）からな
る群から選択される少なくとも１種が好ましい。
【００３４】
一般式（４）で表される有機溶剤の一実施形態は、アルキレングリコールモノアルキル
エーテルアセテートを含む。具体的な化合物の例として、エチレングリコールモノメチル
エーテルアセテート、エチレングリコールモノエチルエーテルアセテート、エチレングリ
コールモノブチルエーテルアセテート、ジエチレングリコールモノメチルエーテルアセテ
ート、ジエチレングリコールモノエチルエーテルアセテート、ジエチレングリコールモノ
ブチルエーテルアセテート、エチレングリコールモノプロピルエーテルアセテート、プロ
ピレングリコールモノメチルエーテルアセテート、プロピレングリコールモノエチルエー
テルアセテート、プロピレングリコールモノブチルエーテルアセテート、ジプロピレング
リコールモノメチルエーテルアセテート、ジプロピレングリコールモノエチルエーテルア
セテート、ジプロピレングリコールモノブチルエーテルアセテート、エチレングリコール
モノメチルエーテルプロピオネート、エチレングリコールモノエチルエーテルプロピオネ
ート、エチレングリコールモノブチルエーテルプロピオネート、ジエチレングリコールモ
ノメチルエーテルプロピオネート、ジエチレングリコールモノエチルエーテルプロピオネ
ート、ジエチレングリコールモノブチルエーテルプロピオネート、プロピレングリコール
モノメチルエーテルプロピオネート、ジプロピレングリコールモノメチルエーテルプロピ
オネート、エチレングリコールモノメチルエーテルブチレート、エチレングリコールモノ
エチルエーテルブチレート、エチレングリコールモノブチルエーテルブチレート、ジエチ
レングリコールモノメチルエーテルブチレート、ジエチレングリコールモノエチルエーテ
ルブチレート、ジエチレングリコールモノブチルエーテルブチレート、プロピレングリコ
ールモノメチルエーテルブチレート、ジプロピレングリコールモノメチルエーテルブチレ
ート、及び３−メトキシブチルアセテート等が挙げられる。
上記アルキレングリコールモノアルキルエーテルアセテートの中でも、エチレングリコ
ールモノブチルエーテルアセテート（沸点１７９℃、表面張力２７．４ｍＮ／ｍ）、プロ
ピレングリコールモノメチルエーテルアセテート（沸点１４６℃、表面張力２６．７ｍＮ
／ｍ）、ジプロピレングリコールモノメチルエーテルアセテート（沸点２１３℃、表面張
力２８．６ｍＮ／ｍ）、及び３−メトキシブチルアセテート（沸点１７１℃、表面張力２
７．９ｍＮ／ｍ）からなる群から選択される少なくとも１種が好ましい。
【００３５】
一般式（５）で表される有機溶剤の一実施形態は、アルキレングリコールジアセテート
を含む。具体的な化合物の例として、エチレングリコールジアセテート、ジエチレングリ
コールジアセテート、トリエチレングリコールジアセテート、プロピレングリコールジア
セテート、ジプロピレングリコールジアセテート、エチレングリコールアセテートプロピ
オネート、エチレングリコールアセテートブチレート、エチレングリコールプロピオネー
トブチレート、エチレングリコールジプロピオネート、エチレングリコールアセテートジ
ブチレート、ジエチレングリコールアセテートプロピオネート、ジエチレングリコールア
セテートブチレート、ジエチレングリコールプロピオネートブチレート、ジエチレングリ
コールジプロピオネート、ジエチレングリコールアセテートジブチレート、プロピレング
リコールアセテートプロピオネート、プロピレングリコールアセテートブチレート、プロ
ピレングリコールプロピオネートブチレート、プロピレングリコールジプロピオネート、
プロピレングリコールアセテートジブチレート、ジプロピレングリコールアセテートプロ
ピオネート、ジプロピレングリコールアセテートブチレート、ジプロピレングリコールプ
ロピオネートブチレート、ジプロピレングリコールジプロピオネート、ジプロピレングリ
コールアセテートジブチレート、１，４-ブタンジオールジアセテート、及び１，３−ブ
チレングリコールジアセテート等が挙げられる。
上記アルキレングリコールジアセテートの中でも、プロピレングリコールジアセテート
（沸点１９０℃、表面張力３２．６ｍＮ／ｍ）、１，４-ブタンジオールジアセテート（
沸点２３２℃、表面張力３１．４ｍＮ／ｍ）、及び１，３−ブチレングリコールジアセテ
ート（沸点２３２℃、表面張力３０．５ｍＮ／ｍ）からなる群から選択される少なくとも
１種が好ましい。
【００３６】
一般式（６）で表される有機溶剤の一実施形態は、乳酸メチル（沸点１４４℃）、乳酸
エチル（沸点１５４℃、表面張力２８．７ｍＮ／ｍ）、乳酸プロピル（沸点１７０℃）、
及び乳酸ブチル（沸点１８９℃）等の乳酸エステルを含む。
【００３７】
一般式（７）で表される有機溶剤の一実施形態は、アルコキシアルキルアミドを含む。
具体的な化合物の例として、Ｎ，Ｎ−ジメチル−β−ブトキシプロピオンアミド、Ｎ，Ｎ
−ジメチル−β−ペントキシプロピオンアミド、Ｎ，Ｎ−ジメチル−β−ヘキソキシプロ
ピオンアミド、Ｎ，Ｎ−ジメチル−β−ヘプトキシプロピオンアミド、Ｎ，Ｎ−ジメチル
−β−２−エチルヘキソキシプロピオンアミド、Ｎ，Ｎ−ジメチル−β−オクトキシプロ
ピオンアミド、Ｎ，Ｎ−ジエチル−β−ブトキシプロピオンアミド、Ｎ，Ｎ−ジエチル−
β−ペントキシプロピオンアミド、Ｎ，Ｎ−ジエチル−β−ヘキソキシプロピオンアミド
、Ｎ，Ｎ−ジエチル−β−ヘプトキシプロピオンアミド、及びＮ，Ｎ−ジエチル−β−オ
クトキシプロピオンアミド等が挙げられる。
中でも、Ｎ，Ｎ−ジメチル−β−ブトキシプロピオンアミド（沸点２１６℃）、及び／
又はＮ，Ｎ−ジブチル−β−ブトキシプロピオンアミド（沸点２５２℃）が好ましい。こ
れらの有機溶剤を使用した場合、硬化性に優れ、多種類の基材に対する優れた密着性を得
ることが容易となる。
【００３８】
アルカンジオールの具体例として、エチレングリコール、ジエチレングリコール、トリ
エチレングリコール、プロピレングリコール（１，２−プロパンジオール）、１，３−プ
ロパンジオール、ジプロピレングリコール、及び１，３−ブタンジオール、１，４−ブタ
ンジオール等が挙げられる。
【００３９】
環状エーテルの具体例として、オキセタン、テトラヒドロフラン、テトラヒドロピラン
、及びそれらの誘導体等が挙げられる。
【００４０】
先に例示した上記非炭化水素系有機溶剤の中でも、一般式（３），（４），及び（５）
で表される直鎖系有機溶剤が好ましい。すなわち、上記有機溶剤の好ましい一実施形態は
、アルキレングリコールモノアルキルエーテル、アルキレングリコールジアルキルエーテ
ル、アルキレングリコールモノアルキルエーテルアセテート、及びアルキレングリコール
ジアセテートからなる群から選択される少なくとも１種を含む。
以下、一般式（３），（４），及び（５）で表される直鎖系有機溶剤をグリコール系有
機溶剤と言う場合もある。
【００４１】
本発明の一実施形態において、上記直鎖系有機溶剤は、吐出安定性の点から、２５℃環
境下で７ｍＰａ・ｓ以下の粘度を有することが好ましい。また、上記グリコール系有機溶
剤は、アクリル酸２−（ビニロキシエトキシ）エチルとの相溶性の点から、２５℃環境下
での表面張力は、２０〜４０ｍＮ／ｍであることが好ましく、２２〜３５ｍＮ／ｍである
ことがより好ましく、２４〜３３ｍＮ／ｍであることがさらに好ましい。上記粘度及び表
面張力を有する有機溶剤を使用することによって、吐出安定性を高めることが容易となる
。
また、アクリル酸２−（ビニロキシエトキシ）エチルの表面張力（３２．７ｍＮ／ｍ）と
、直鎖系有機溶剤の表面張力が近いことによって、多種の基材への濡れ広がり性が良好に
なり、良好な画像を形成することができる。
【００４２】
上記溶剤の２５℃環境下での粘度や表面張力の測定方法としては、公知の方法を用いる
ことができる。粘度は、例えば、東機産業社製  ＴＶＥ２５Ｌ型粘度計を用いて、２５℃
環境下で、５０ｒｐｍ時の粘度を読み取ることにより測定できる。また、表面張力は、例
えば、協和界面科学社製の自動表面張力計ＣＢＶＰ−Ｚを用いて、白金プレートをインク
で濡らした時の表面張力を確認することにより測定できる。
【００４３】
上記一般式（３）、（４）、及び（５）で表されるグリコール系有機溶剤は、優れた硬
化性及び密着性が容易に得られる点でも好ましい。この理由は定かでは無いが、上記グリ
コール系有機溶剤は、アルキレングリコール骨格の構造を有する有機溶剤であり、その構
造がアクリル酸２−（２−ビニロキシエトキシ）エチルの構造と類似している。このよう
に互いに構造が類似することで、相溶性が良化し、硬化速度が向上するため、優れた特性
が得られると考えられる。
【００４４】
中でも、特に好ましい有機溶剤として、一般式（３）において、ｘが２〜４で表される
（ジ、トリ、テトラ）アルキレングリコールモノアルキルエーテル、及び（ジ、トリ、テ
トラ）アルキレングリコールジアルキルエーテルが挙げられる。また、一般式（４）にお
いてｘが２〜４で表される（ジ、トリ、テトラ）アルキレングリコールモノアルキルエー
テルアセテートが挙げられる。これら有機溶剤は、単独で使用されても、２種以上を組合
せて使用されてもよい。
【００４５】
上記有機溶剤の添加量は、インキの全重量を基準として、１０重量％より多く含むこと
が好ましい。有機溶剤の添加量を上記範囲内にすることによって、酸素阻害の影響が少な
く、薄膜硬化性、吐出安定性及び密着性の各特性について良好な結果を得ることが容易と
なる。硬化性の点から、上記有機溶剤の添加量は、インキの全重量を基準として、１０〜
８５重量％が好ましく、１０〜６０重量％がより好ましく、１５〜５０重量％がさらに好
ましく、１５〜４０重量％特に好ましい。
【００４６】
また、硬化性の点から、沸点２６０℃以上の有機溶剤の含有量は、インキ全重量を基準
として２０重量％以下であることが好ましく、１５重量％以下であることがより好ましい
。
【００４７】
中でも、上記一般式（３）、（４）、及び（５）で表されるグリコール系有機溶剤を含
む場合は、含有量は特に制限はないが、インキ中の溶剤の全重量を基準として、１〜１０
０重量％であることが好ましく、１０〜９０重量％であることがより好ましく、２５〜８
０重量％であることが更に好ましい。上記範囲であると、薄膜硬化性に優れ、光沢性が向
上し、干渉縞の発生が抑制される。
【００４８】
本発明のインキは、前記有機溶剤に加えて、従来既知のその他の有機溶剤を含んでもよ
い。
その他の有機溶剤として、一般的に使用されるエステル系溶剤、ケトン系溶剤、脂肪族
系溶剤、芳香族系溶剤、アルコール系溶剤、直鎖エーテル系溶剤等が挙げられる。これら
溶剤は、１種類を単独で使用しても、２種類以上を組み合わせて用いてもよい。
【００４９】
本発明のインキは、実質的に水を含まないことが好ましい。一般に、空気から吸収され
るいくらかの水や、不純物として存在するレベルは許容される。例えば、インキに含まれ
る水は、インキの全重量を基準として、５重量％未満が好ましく、２重量％未満がより好
ましく、１重量％未満がさらに好ましい。
【００５０】
＜重合性モノマー＞
本発明のインキは、重合性モノマーとして、アクリル酸２−（２−ビニロキシエトキシ
）エチルを含有する。アクリル酸２−（２−ビニロキシエトキシ）エチルは、例えば、日
本触媒社製の「ＶＥＥＡ」、「ＶＥＥＡ−ＡＩ」として市販されている。
【００５１】
アクリル酸２−（２−ビニロキシエトキシ）エチルは、粘度が低く、かつ反応性が高い
重合性モノマーである。そのため、低粘度で高感度のインキを調製する材料として優れて
いる。アクリル酸２−（２−ビニロキシエトキシ）エチルの含有量は、インキの全重量を
基準として、少なくとも５重量％とすることが好ましい。一実施形態において、上記含有
量は、好ましくは５〜７０重量％、より好ましくは１０〜６０重量％、さらに好ましくは
１０〜５０重量％である。
上記含有量が上記範囲内であれば、インキ組成物の粘度が好適な範囲になり、基材上での
濡れ拡がり性が向上し均一な膜を得ることができる。また、その他の重合性モノマーとの
重合反応性が向上し、印刷速度が速い場合であっても吐出が安定し、十分な硬化性が得ら
れる。
【００５２】
本発明のインキの一実施形態では、アクリル酸２−（２−ビニロキシエトキシ）エチル
に対し、特に、一般式（３）又は一般式（４）で表されるグリコール系有機溶剤を使用す
ることが好ましい。前述したように、このような実施形態によれば、有機溶剤と重合性モ
ノマーやその他添加剤との相溶性が良好であるため、吐出安定性に優れ、硬化性及び各種
基材への密着性が向上する。更に硬化膜が均一に形成され、光沢ムラがなく、干渉縞の発
生が抑制された硬化膜を得ることが出来る。一般式（３）又は一般式（４）で表されるグ
リコール系有機溶剤は、インキの保存安定性、臭気の点でも優れる。
【００５３】
本発明のインキは、アクリル酸２−（２−ビニロキシエトキシ）エチルに加えて、その
他の重合性モノマーを含んでもよい。その他の重合性モノマーは、従来既知の単官能モノ
マー及び／又は多官能モノマーから選択することができる。
【００５４】
単官能モノマーは、分子内に重合性官能基を１つだけ有する化合物を含む。具体的な化
合物の例として、ベンジル（メタ）アクリレート、２−フェノキシエチル（メタ）アクリ
レート、（エトキシ（又はプロポキシ）化）２−フェノキシエチル（メタ）アクリレート
、ジシクロペンテニル（オキシエチル）（メタ）アクリレート、エトキシジエチレングリ
コール（メタ）アクリレート、フェノキシジエチレングリコール（メタ）アクリレート、
２−メトキシエチル（メタ）アクリレート、メトキシトリエチレングリコール（メタ）ア
クリレート、２−エトキシエチル（メタ）アクリレート、エトキシエトキシエチル（メタ
）アクリレート、メトキシジプロピレングリコール（メタ）アクリレート、ジプロピレン
グリコール（メタ）アクリレート、ノニルフェノールＥＯ変性アクリレート、ノニルフェ
ノールＰＯ変性アクリレート、ｏ−フェニルフェノールＥＯ変性アクリレート、２−エチ
ルヘキシルＥＯ変性アクリレート、β−カルボキシルエチル（メタ）アクリレート、トリ
メチロールプロパンフォルマル（メタ）アクリレート、イソアミル（メタ）アクリレート
、シクロヘキシル（メタ）アクリレート、テトラヒドロフルフリル（メタ）アクリレート
、イソボロニル（メタ）アクリレート、ノルボルニル（メタ）アクリレート、ジシクロペ
ンタニル（メタ）アクリレート、イソオクチル（メタ）アクリレート、ラウリル（メタ）
アクリレート、２−ヒドロキシ−３−フェノキシプロピル（メタ）アクリレート、１，４
−シクロヘキサンジメタノール（メタ）アクリレート、２−ヒドロキシエチル（メタ）ア
クリレート、２−ヒドロキシプロピル（メタ）アクリレート、４−ヒドロキシブチル（メ
タ）アクリレート、（メタ）アクリロイルモルホリン、Ｎ−ビニルカプロラクタム、Ｎ−
ビニルピロリドン、Ｎ−ビニルホルムアミド、及びＮ−アクリロイルオキシエチルヘキサ
ヒドロフタルイミド等が挙げられる。これらの化合物は、単独で使用されてもよく、又は
２種以上の組合せで使用されてもよい。
【００５５】
ここで、本明細書において、「（メタ）アクリロイル」、及び「（メタ）アクリレート
」といった記載は、特に説明がない限り、それぞれ、「アクリロイル及び／又はメタクリ
ロイル」、及び「アクリレート及び／又はメタクリレート」を意味する。
【００５６】
多官能モノマーは、分子内に２以上の重合性官能基を有する化合物を含む。例えば、ア
クリル酸２−（２−ビニロキシエトキシ）エチル以外の多官能の（メタ）アクリレートが
挙げられる。具体的な化合物の例として、ジメチロールトリシクロデカンジ（メタ）アク
リレート、（エトキシ（又はプロポキシ）化）ビスフェノールＡジ（メタ）アクリレート
、シクロヘキサンジメタノールジ（メタ）アクリレート、（ポリ）エチレングリコールジ
（メタ）アクリレート、（エトキシ（又はプロポキシ）化）１，６−ヘキサンジオールジ
（メタ）アクリレート、１，９−ノナンジオールアクリレート、１，１０−デカンジオー
ルジアクリレート、（エトキシ（又はプロポキシ）化）ネオペンチルグリコールジ（メタ
）アクリレート、ヒドロキシピバリン酸ネオペンチルグリコールジ（メタ）アクリレート
、ジプロピレングリコールジ（メタ）アクリレート、（ネオペンチルグリコール変性）ト
リメチロールプロパンジ（メタ）アクリレート、トリプロピレングリコールジ（メタ）ア
クリレート、ジシクロペンタニルジ（メタ）アクリレート、ペンタエリスリトールトリ（
又はテトラ）（メタ）アクリレート、トリメチロールプロパントリ（又はテトラ）（メタ
）アクリレート、テトラメチロールメタントリ（又はテトラ）（メタ）アクリレート、及
びジペンタエリスリトールヘキサ（メタ）アクリレート等が挙げられる。
多官能モノマーの別の例として、分子内にビニル基を複数含有するモノマーが挙げられ
る。具体的な化合物の例として、ブタンジオールジビニルエーテル、ジエチレングリコー
ルジビニルエーテル、トリエチレングリコールジビニルエーテル、シクロヘキサンジメタ
ノールジビニルエーテル、トリメチロールプロパンジビニルエーテル、ペンタエリスリト
ールトリ（又はテトラ）ビニルエーテル、トリメチロールプロパンジアリルエーテル、ペ
ンタエリスリトールトリ（又はテトラ）アリルエーテル等が挙げられる。これらの化合物
は、単独で用いられてもよいし、２種以上併用されてもよい。
【００５７】
上記実施形態の中でも、インキは、硬化性の点から、アクリル酸２−（２−ビニロキシ
エトキシ）エチルに加えて、ＥＯ（エチレンオキサイド−ＣＨ2−ＣＨ2−Ｏ−）変性又は
ＰＯ（プロピレンオキサイド−ＣＨ2−ＣＨ2−ＣＨ2−Ｏ−、−ＣＨ（ＣＨ3）−ＣＨ2−
Ｏ−）変性の骨格を有する重合性モノマーを含有することが好ましい。詳細は明らかでは
ないが、ＥＯ／ＰＯ骨格に存在する酸素原子が分子中の電子を引き寄せることで、分子内
の双極子モーメントに偏りが生じ、アクリル酸２−（２−ビニロキシエトキシ）エチルや
有機溶剤と互いに引き付け合うことから、分子間距離が縮まり、重合反応が効率的に進行
すると推察される。
更に、ＥＯ／ＰＯ骨格を有する一般式（３）、（４）、及び（５）等のグリコール系有
機溶剤と併用することによって、より硬化性が優れ、干渉縞の発生しにくい硬化膜を得る
ことが出来る。
【００５８】
上記観点から、本発明のインキの一実施形態において、重合性モノマーは、アクリル酸
２−（２−ビニロキシエトキシ）エチルと、ＥＯ／ＰＯ変性の骨格を有する単官能モノマ
ー及び／又は多官能モノマーとを含むことが好ましい。このような実施形態において、ア
クリル酸２−（２−ビニロキシエトキシ）エチルと併用するその他の重合性モノマーは、
２−フェノキシエチル（メタ）アクリレート、（エトキシ（又はプロポキシ）化）２−フ
ェノキシエチル（メタ）アクリレート、（フェノキシジエチレングリコール（メタ）アク
リレート、メトキシトリエチレングリコール（メタ）アクリレート、メトキシジプロピレ
ングリコール（メタ）アクリレート、ジプロピレングリコール（メタ）アクリレート、ノ
ニルフェノールＥＯ変性アクリレート、ノニルフェノールＰＯ変性アクリレート、（エト
キシ（又はプロポキシ）化）ビスフェノールＡジ（メタ）アクリレート、（エトキシ（又
はプロポキシ）化）ネオペンチルグリコールジ（メタ）アクリレート、ジプロピレングリ
コールジ（メタ）アクリレート、（ネオペンチルグリコール変性）トリメチロールプロパ
ンジ（メタ）アクリレート、トリプロピレングリコールジ（メタ）アクリレート、トリメ
チロールプロパントリ（又はテトラ）（メタ）アクリレートからなる群から選択される少
なくとも１種の化合物を含むことが好ましい。一実施形態において、重合性モノマーは、
アクリル酸２−（２−ビニロキシエトキシ）エチルと、２−フェノキシエチルアクリレー
ト及びジプロピレングリコールジアクリレートの少なくとも一方とを含むことが好ましい
。
【００５９】
本発明の一実施形態において、インキ中の重合性モノマーの含有量は、インキの全重量
を基準として、１０〜８５重量％が好ましく、１５〜８０重量％がより好ましく、２０〜
６０重量％がさらに好ましい。
【００６０】
アクリル酸２−（２−ビニロキシエトキシ）エチル以外の重合性モノマーを併用する場
合、２５℃での表面張力が３８ｍＮ／ｍ以下の重合性モノマーを使用することが好ましい
例えば、硬化性が比較的良好なモノマーとして、環状構造を有する重合性化合物である
２−フェノキシエチルアクリレートが知られているが、２−フェノキシエチルアクリレー
トは、表面張力が高い（３９ｍＮ／ｍ）ため、ドット径の広がりが悪く、干渉縞が起きや
すい傾向がある。
表面張力が３８ｍＮ／ｍより大きい重合性モノマーを使用する場合は、インキ全重量を
基準として、含有量は５０重量％以下が好ましく、４０重量％以下がより好ましく、３０
重量％以下がさらに好ましい。
【００６１】
一実施形態として単官能モノマーを使用する場合は、インキ全重量を基準として、単官
能モノマーの含有量は５０重量％以下が好ましく、４０重量％以下がより好ましく、３０
重量％以下がさらに好ましい。単官能モノマーの含有量を上記範囲内にすることで、イン
キの臭気を抑えること、皮膚感作性を抑えること、さらに優れた硬化性を得ることが容易
となる。また、アクリル酸２−（２−ビニロキシエトキシ）エチルとの相溶性、レベリン
グ性が向上し、干渉縞を抑制することが容易である。
【００６２】
前記単官能モノマーとしては、干渉縞の抑制の観点から、２５℃での表面張力が３８ｍ
Ｎ／ｍ以下の単官能の重合性モノマーを使用することが好ましい。例えば、臭気、粘度の
点から、ラウリルアクリレート（３０ｍＮ／ｍ）、テトラヒドロフルフリルアクリレート
（３６ｍＮ／ｍ）、イソデシルアクリレート（２９ｍＮ／ｍ）、イソオクチルアクリレー
ト（２８ｍＮ／ｍ）、トリデシルアクリレート（２９ｍＮ／ｍ）、イソボロニルアクリレ
ート（３２ｍＮ／ｍ）等が好ましい。
【００６３】
アクリル酸２−（２−ビニロキシエトキシ）エチル以外の多官能モノマーを併用する場
合、その配合量は、インキ全重量を基準として、１０重量％以上が好ましく、２０重量％
以上がより好ましく、３０重量％以上がさらに好ましい。
【００６４】
本発明のインキの好ましい一実施形態において、重合性モノマーは、アクリル酸２−（
２−ビニロキシエトキシ）エチルと、その他の多官能モノマーとを含む。より好ましい実
施形態において、重合性モノマーは、アクリル酸２−（２−ビニロキシエトキシ）エチル
と、ＥＯ／ＰＯ骨格を有する多官能の重合性モノマーとを含む。さらに好ましい実施形態
において、重合性モノマーは、アクリル酸２−（２−ビニロキシエトキシ）エチルと、ジ
プロピレングリコールジ（メタ）アクリレート、（ネオペンチルグリコール変性）トリメ
チロールプロパンジ（メタ）アクリレート、トリプロピレングリコールジ（メタ）アクリ
レート、ＥＯ変性ビスフェノールＡジアクリレートからなる群から選択される少なくとも
１種とを含む。
【００６５】
特に、アクリル酸２−（２−ビニロキシエトキシ）エチルと、ジプロピレングリコール
ジアクリレート（表面張力：３２ｍＮ／ｍ）との組合せは、インキの粘度、臭気、高硬化
性の点で好ましい。また、着弾後のレベリング性が良好であり、干渉縞の発生の抑制も容
易である。
【００６６】
本発明のインキは、前記重合性モノマーに加えて、オリゴマー、プレポリマーの種を問
わず使用することができる。オリゴマー及び／プレポリマーを含む場合は、インキ全重量
を基準として１０重量％以下であることが好ましい。
【００６７】
＜光重合開始剤＞
本発明の一実施形態では、紫外線等の活性エネルギー線を用いてインキを硬化させる観
点から、インキに光重合開始剤を配合する。本発明で用いることができる光重合開始剤は
、公知の光重合開始剤であってよい。例えば、分子開裂型や水素引き抜き型でラジカルを
発生させる光重合開始剤を使用することが好ましい。本発明において、光重合開始剤は、
単独で使用してもよく、２種以上を併用してもよい。また、ラジカルを発生させる光重合
開始剤とカチオンを発生させる光重合開始剤とを併用してもよい。
【００６８】
光重合開始剤の具体例としては、２，２−ジメトキシ−１，２−ジフェニルエタン−１
−オン、１−ヒドロキシ−シクロヘキシル−フェニル−ケトン、２−ヒドロキシ−２−メ
チル−１−フェニル−プロパン−１−オン、１−［４−（２−ヒドロキシエトキシ）−フ
ェニル］−２−ヒドロキシ−２−メチル−１−プロパン−１−オン、２−ヒドロキシ−１
−｛４−［４−（２−ヒドロキシ−２−メチル−プロピオニル）−ベンジル］−フェニル
｝−２−メチル−プロパン−１−オン、フェニルグリオキシリックアシッドメチルエステ
ル、２−メチル−１−［４−（メチルチオ）フェニル］−２−モルフォリノプロパン−１
−オン、２−ベンジル−２−ジメチルアミノ−１−（４−モルフォリノフェニル）−ブタ
ノン−１、２−ジメチルアミノ−２−（４−メチル−ベンジル）−１−（４−モルフォリ
ン−４−イル−フェニル）−ブタノン−１−オン、ビス（２，４，６−トリメチルベンゾ
イル）−フェニルフォスフィンオキサイド、２，４，６−トリメチルベンゾイル−ジフェ
ニル−フォスフィンオキサイド、１，２−オクタンジオン、１−［４−（フェニルチオ）
−２−（Ｏ−ベンゾイルオキシム）］、エタノン１−［９−エチル−６−（２−メチルベ
ンゾイル）−９Ｈ−カルバゾール−３−イル］−１−（Ｏ−アセチルオキシム）、ベンゾ
フェノン、４−フェニルベンゾフェノン、イソフタルフェノン、４−ベンゾイル−４'−
メチル−ジフェニルスルフィド等が挙げられる。
中でも、硬化性、保存安定性の点から、ビス（２，４，６−トリメチルベンゾイル）−
フェニルフォスフィンオキサイド、２，４，６−トリメチルベンゾイル−ジフェニル−フ
ォスフィンオキサイド、４−フェニルベンゾフェノン、４−ベンゾイル−４'−メチル−
ジフェニルスルフィド、及び２−ベンジル−２−ジメチルアミノ−１−（４−モルフォリ
ノフェニル）−ブタノン−１からなる群から選択される少なくとも１種が好ましく用いら
れる。
【００６９】
本発明のインキは、酸素阻害の影響が少なく、薄膜硬化性に優れるため、例えば、ビス
（２，４，６−トリメチルベンゾイル）−フェニルフォスフィンオキサイド、２，４，６
−トリメチルベンゾイル−ジフェニル−フォスフィンオキサイド等の比較的短波長の吸収
帯を有する開始剤を使用する場合でも十分な表面硬化性を得ることが出来、
硬化時の照射エネルギーを特別に増大させる必要がない。
【００７０】
また、上記光重合開始剤に対する増感剤を使用してもよい。増感剤の一例として、重合
性モノマーと付加反応を起こさないアミン類やチオキサントン系化合物等が挙げられる。
そのような化合物の一例として、トリメチルアミン、メチルジメタノールアミン、トリエ
タノールアミン、ｐ−ジエチルアミノアセトフェノン、ｐ−ジメチルアミノ安息香酸エチ
ル、ｐ−ジメチルアミノ安息香酸イソアミル、Ｎ，Ｎ−ジメチルベンジルアミン、エチル
−４−ジメチルアミノベンゾエート、及び４，４'−ビス（ジエチルアミノ）ベンゾフェ
ノン等のアミン類、チオキサントン、２，４−ジエチルチオキサントン、及び２−イソプ
ロピルチオキサントン等のチオキサントン系化合物が挙げられる。中でも、エチル−４−
ジメチルアミノベンゾエート、４，４'−ビス（ジエチルアミノ）ベンゾフェノン、及び
２−イソプロピルチオキサントンが特に好ましく用いられる。上記光重合開始剤や増感剤
は、インキ組成物中での溶解性に優れ、紫外線透過性を阻害しないものを選択して用いる
ことが好ましい。
【００７１】
上記光重合開始剤と増感剤の含有量は、インキの全重量に対し、２〜３０重量％が好ま
しく、２〜２０重量％がより好ましく、５〜１５重量％がさらに好ましい。上記光重合開
始剤の含有量を２重量％以上とした場合、良好な硬化性を得ることが容易である。一方、
上記含有量を２０重量％以下にした場合、効率的に硬化速度を速くすることができ、低温
度においても光重合開始剤の未溶解成分が発生せず、インクジェットの良好な吐出性を得
ることが容易である。
【００７２】
＜その他の構成成分＞
本発明のインクジェットインキは、上記重合性モノマー及び光重合開始剤の他に、表面
調整剤、顔料、顔料分散剤、及び各種添加剤を含んでも良い。上記添加剤の具体例として
、重合禁止剤、消泡剤、及び酸化防止剤等が挙げられる。
【００７３】
＜表面調整剤＞
本明細書で記載する表面調整剤とは、添加によってインキの表面張力を低下させる物質
を意味する。本発明の一実施形態において、上記表面調整剤とは、表面調整剤を１．０重
量％添加した時に、表面調整剤を含まないインキに対して、その静的表面張力を３ｍＮ／
ｍ以上低下させる能力を有する物質を示す。
なお、静的表面張力の測定は、協和界面科学社製  自動表面張力計ＣＢＶＰ−Ｚを用い
て、２５℃の環境下で白金プレートをインクで濡らしたときの静的表面張力を確認するこ
とにより測定することができる。
【００７４】
表面調整剤として、例えば、シリコーン系表面調整剤、フッ素系表面調整剤、アクリル
系表面調整剤、アセチレングリコール系表面調整剤等が挙げられる。
表面張力低下の能力、重合性モノマーとの相溶性との観点から、シリコーン系表面調製
剤を使用することが好ましい。
【００７５】
具体的なシリコーン系表面調整剤として、ジメチルシロキサン骨格の変性体が挙げられ
る。中でも、ポリエーテル変性シロキサン系表面調整剤が好ましい。ポリエーテルとは、
例えば、ポリエチレンオキシド及びポリプロピレンオキシドであってよい。本発明の一実
施形態では、市販品として入手できるポリエーテル変性シリコーン系界面活性剤を使用す
ることができる。好ましく使用できる代表的な製品の例として、ビックケミー社のＢＹＫ
（登録商標）−３７８、３４８、及び３４９等のポリエーテル変性シロキサン；並びにＢ
ＹＫ―ＵＶ３５００、及びＵＶ３５１０等のポリエーテル変性ポリジメチルシロキサンが
挙げられる。また、エボニックデグサ社のＴＥＧＯ（登録商標）  ＧＬＩＤＥ  ４５０、
４４０、４３５、４３２、４１０、４０６、１３０、１１０、及び１００等のポリエーテ
ル変性シロキサンコポリマーが挙げられる。これらの中でも、良好な画質形成の観点から
、ＢＹＫ−３３１、３７８、３４８、ＵＶ３５１０、ＴＥＧＯ  ＧＬＩＤＥ  ４５０、４
４０、４３２、及び４１０等のポリエーテル変性シリコーン系表面調整剤が好ましい。
【００７６】
シリコーン系表面調整剤の含有量は、インキ全重量に対して、０．０５〜５．０重量％
が好ましく、０．１〜３．０重量％がより好ましい。上記含有量を０．０５重量％以上に
することにより、インキの基材への濡れ性を容易に向上できる。一方、上記含有量を５．
０重量％未満にすることより、インキの保存安定性を確保することが容易となる。
【００７７】
本発明のインキの一実施形態は、上述の構成成分から構成されるクリアインキであって
よい。また、別の実施形態では、上述の構成成分に、さらに着色剤を加えて構成されるカ
ラーインキであってもよい。以下、カラーインキの実施形態について説明する。
＜顔料＞
本発明のインクジェットインキの一実施形態では、着色剤として顔料を使用することが
できる。使用可能な顔料は、印刷用途及び塗料用途のインキに一般的に使用される顔料で
あってよく、それら顔料から発色性及び耐光性等の必要となる用途に応じて適切な顔料を
選択することができる。
但し、本発明で使用する顔料には、光輝顔料等の金属光沢性を発現させる鱗片形状の金属
粉末は含まないことが好ましい。本発明において、顔料として鱗片形状の金属粉末を使用
した場合、インキの粘度が上昇し、優れた吐出安定性を得ることが困難となる傾向がある
。また、鱗片形状の金属粉末を使用した場合、インキ塗膜の内部まで活性エネルギー線が
透過し難く、塗膜の硬化性や基材への密着性を得ることが困難となる傾向がある。さらに
、金属粉末同士による干渉縞が発生する傾向がある。
【００７８】
本発明の一実施形態では、インキの吐出安定性の観点から、平均粒径が５００ｎｍ以下
、好ましくは４００ｎｍ以下、より好ましくは３００ｎｍ以下の顔料を使用することが好
ましい。顔料は、無機顔料及び有機顔料のいずれであってもよい。一実施形態において、
顔料は、カーボンブラック、光輝性を持たない無機顔料、及び有機顔料からなる群から選
択される少なくとも１種を含むことが好ましい。ここで、「光輝性を持たない無機顔料」
とは、一般的に金属的（メタリック）又は、真珠光沢等の質感を有するために使用される
顔料ではなく、例えば、アルミニウム、銀、金、白金、ニッケル、クロム、錫、亜鉛、イ
ンジウム、チタン及び銅といった金属顔料ではないことを意味する。すなわち、金属顔料
を除く無機顔料を意味する。
【００７９】
光輝性を持たない無機顔料は、硫酸バリウム等のアルカリ土類金属の硫酸塩、炭酸カル
シウム等のアルカリ土類金属の炭酸塩、微粉ケイ酸、合成ケイ酸塩等のシリカ類、ケイ酸
カルシウム、アルミナ、アルミナ水和物、酸化チタン、酸化亜鉛、タルク、クレイ等が挙
げられ、中でも酸化チタン及び炭酸カルシウムの無彩色（白色）の顔料が好ましい。また
、有機顔料は、耐光性に優れたものが好ましい。さらに、有彩色の有機顔料が好ましい。
【００８０】
なお前記平均粒径は、Ｄ５０であり、例えば、インキを酢酸エチルで２００〜１０００
倍に希釈し、マイクロトラックＵＰＡ１５０（日機装株式会社製）を使用することで測定
できる。
【００８１】
本発明で使用できる有機顔料の一例は以下のとおりであり、これら顔料を使用した場合
、耐光性に優れるカラーインキが得られる点で好ましい。
マゼンタの顔料−Ｃ．Ｉ．Ｐｉｇｍｅｎｔ  Ｖｉｏｌｅｔ１９、Ｃ．Ｉ．Ｐｉｇｍｅｎ
ｔ  Ｒｅｄ１２２、１７６、１８５、２０２、２６６、２６９。
イエローの顔料−Ｃ．Ｉ．Ｐｉｇｍｅｎｔ  Ｙｅｌｌｏｗ１２０、１３９、１５０、１
５１、１５５、１８０、１８５。
シアンの顔料−Ｃ．Ｉ．Ｐｉｇｍｅｎｔ  Ｂｌｕｅ１５：３、１５：４。
グリーンの顔料−Ｃ．Ｉ．Ｐｉｇｍｅｎｔ  Ｇｒｅｅｎ７、３６。
オレンジの顔料−Ｃ．Ｉ．Ｐｉｇｍｅｎｔ  Ｏｒａｎｇｅ４３、６４。
バイオレットの顔料−Ｃ．Ｉ．Ｐｉｇｍｅｎｔ  Ｖｉｏｌｅｔ２３。
ブラックの顔料−Ｃ．Ｉ．Ｐｉｇｍｅｎｔ  Ｂｌａｃｋ７。
【００８２】
本発明では上述した顔料に限定されることなく、その他の顔料を使用してインキを構成
してもよい。すなわち、上記オレンジ、グリーン、バイオレット以外の顔料を使用し、上
記以外の色調の特色カラーインキ又は２種以上の顔料を使用した調色カラーインキを構成
することもできる。本発明の一実施形態として、各種カラーインキ、調色カラーインキ、
ホワイトインキ、及び顔料を含まないクリアインキを適宜組み合わせて、インキセットを
構成することもできる。
カラーインキの実施形態において、顔料の含有量は、インキの全重量を基準にして、０
．１〜２０重量％が好ましく、２〜１０重量％がより好ましい。顔料の含有量を上記範囲
内にすることで、印刷物の色濃度や耐光性の点で良好な結果を得ることが容易となる。
ホワイトインキの実施形態において、顔料の含有量は、ホワイトインキの全重量を基準
にして３〜５０重量％が好ましく、５〜４０重量％がより好ましく、７〜２０重量％がさ
らに好ましい。顔料の含有量を上記範囲内にすることで、インキの保存安定性や隠蔽性の
点で良好な結果を得ることが容易となる。
【００８３】
＜顔料分散剤＞
本発明の一実施形態として顔料を含むインキを構成する場合、顔料の分散性及びインキ
の保存安定性を向上させるために、顔料分散剤を使用することが好ましい。顔料分散剤と
しては、従来既知の化合物を使用することできる。中でも、塩基性官能基を有する樹脂型
分散剤、さらには、ウレタン骨格を有する樹脂型分散剤が好ましい。ウレタン骨格を有す
る樹脂型分散剤を使用した場合、高周波数特性に優れ、かつ保存安定性良好な顔料分散体
が容易に得られるため好ましい。このような樹脂型の顔料分散剤（以下、「顔料分散樹脂
」と称す）の具体例として、ルーブリゾール社製のソルスパース３２０００、７６４００
、７６５００、Ｊ１００、及びＪ１８０；  並びにＤｉｓｐｅｒｂｙｋ−１６１、１６２
、１６３、１６４、１６５、１６６、１６７、及び１６８等が挙げられる。
【００８４】
顔料分散樹脂の添加量は、所望の安定性を確保する上で任意に選択される。一実施形態
において、インキの流動特性に優れるのは、有機顔料１００重量部に対して顔料分散樹脂
を２５〜１５０重量部とした場合である。この範囲内で顔料分散樹脂を使用した場合、イ
ンキの分散安定性が良好となり、長期経時後も初期と同等の品質を示す傾向があるため、
好ましい。さらに有機顔料１００重量部に対して顔料分散樹脂を４０〜１００重量部とし
た場合、インキの分散性と吐出性の双方の観点で好ましい。
【００８５】
顔料分散樹脂の添加量は、使用する顔料の種類に応じて任意に選択することができる。
一実施形態において、顔料としてカーボンブラックを使用する場合、顔料分散樹脂は、カ
ーボンブラック１００重量部に対して２５〜１５０重量部が好ましく、４０〜１００重量
部がより好ましい。
別の実施形態において、顔料として酸化チタン等の光輝性を持たない無機顔料を使用す
る場合は、顔料分散樹脂は、顔料１００重量部に対して、２〜２０重量部が好ましく、３
〜１０重量部がより好ましく、４〜７重量部がさらに好ましい。
【００８６】
＜重合禁止剤＞
インキの経時における粘度安定性、経時後の吐出安定性、インクジェット記録装置内で
の粘度安定性を高めるため、重合禁止剤を使用することができる。重合禁止剤としては、
ヒンダードフェノール系化合物、フェノチアジン系化合物、ヒンダードアミン系化合物、
リン系化合物が特に好適に使用される。具体的には、４−メトキシフェノール、ハイドロ
キノン、メチルハイドロキノン、ｔ−ブチルハイドロキノン、２，６−ジ−ｔ−ブチル−
４−メチルフェノール、フェノチアジン、Ｎ−ニトロソフェニルヒドロキシルアミンのア
ルミニウム塩等が挙げられる。硬化性を維持しつつ経時安定性を高める点から、インキ全
体に対して０．０１〜２重量％の割合で配合することが好ましい。
【００８７】
＜インキの硬化方法＞
インキの代表的な硬化方法として、ピンキュアタイプ、及びピンキュアレスタイプがあ
る。ピンキュアタイプは、一般的には、ヘッドとヘッドとの間で活性エネルギー線を照射
し、印刷基材上に射出されたインキを射出の度に固定する。一方、ピンキュアレスタイプ
では、インキを射出の度に固定せずに、複数のヘッドから射出されたインキを同時に硬化
させる。上記ピンキュアタイプは、例えば、４色印刷では最低４つのランプが必要となる
。したがって、装置コストが高くなり、また装置が大型化するため、用途が限定されるケ
ースが多く、普及しにくい。しかし、本発明によれば、インキが優れた硬化性を有するた
め、ピンキュアレスタイプのプリンタにも好適に適用することができる。本発明によれば
、特に、ピンキュアレスタイプのプリンタにおいて、高画質な印刷物を容易に得ることが
できる。
【００８８】
インキを硬化させるための活性エネルギー線は、被照射体の電子軌道に影響を与え、ラ
ジカル、カチオン、アニオン等の重合反応を誘発させることができるエネルギー線であれ
ばよい。特に限定するものではないが、具体例として、電子線、紫外線、及び赤外線が挙
げられる。本発明では、紫外線が好ましく用いられる。
【００８９】
紫外線の光源として使用できる具体例は、高圧水銀ランプ、メタルハライドランプ、低
圧水銀ランプ、超高圧水銀ランプ、紫外線レーザー、ＬＥＤ、及び太陽光を含む。利便性
や価格等の面から、発光極大波長が３００ｎｍ〜４００ｎｍの、高圧水銀ランプ、メタル
ハライドランプ、及びＬＥＤ等を使用することが好ましい。
【００９０】
本発明のインキの硬化膜は、少なくとも、本発明のインキに活性エネルギー線を照射して
硬化した硬化膜であればよいが、インキ塗膜から有機溶剤を除去して得られた硬化物であ
ることが好ましい。
本発明の硬化膜の製造方法は、特に制限はないが、少なくとも以下の工程（ａ）〜（ｃ
）を含むことが好ましい。
（ａ）インクジェットインキを基板上にインクジェット印刷方式により印刷する印刷工程
（ｂ）印刷されたインキ塗膜から溶剤を除去する溶剤除去工程
（ｃ）溶剤が除去されたインキ塗膜に活性エネルギー線を照射する活性エネルギー線照射
工程
工程（ｂ）と工程（ｃ）は逆の順であってもよいし、工程（ｂ）が無くても良い。
【００９１】
インキ塗膜から溶剤を除去する工程（ｂ）において、例えば、インキ塗膜を熱風で乾燥
させる方法や印刷基材を加温する方法が挙げられる。なかでも、印刷基材を加温する方法
が好ましい。
印刷基材を加温する温度としては、例えば、３０〜８０℃であることが好ましく、４０
〜７０℃であることがより好ましい。
【００９２】
＜印刷基材＞
本発明のインキが適用可能な印刷基材については特に限定されず、多種の基材であって
よい。一例として、ポリカーボネート、硬質塩ビ、軟質塩ビ、ポリスチレン、発泡スチロ
ール、ＰＭＭＡ、ポリプロピレン、ポリエチレン、ＰＥＴ等の材料からなるプラスチック
基材や、これら材料の混合又は変性品、上質紙、アートコート紙、セミグロスコート紙、
キャストコート紙等の紙基材、ガラス基材、ステンレス、アルミニウム蒸着紙等の金属基
材が挙げられる。これらの印刷基材は、その表面が滑らかであっても、凹凸の形状を有し
てもよい。各種基材は、透明、半透明、又は不透明のいずれであっても良い。また、印刷
基材は、上記多種の基材の２種以上を互いに貼り合わせたものでも良い。さらに、印刷基
材は、印字面の反対側に剥離粘着層等の機能層を有しても良い。印刷基材の別の実施形態
では、印字後、印字面に粘着層等の機能層を設けても良い。
【００９３】
本発明によれば、インキの全重量に対して１０重量％より多くの有機溶剤と、アクリル
酸２−（２−ビニロキシエトキシ）エチルを含有する重合性モノマーとを使用することに
よって、各種基材へのインキの濡れ拡がり性及び密着性を改善することができる。また、
インキは硬化性及び吐出安定性にも優れるため、様々な印刷基材に高品質の画像を効率良
く形成することが容易となる。特に２０μｍ以下といった薄膜のフィルム基材にも印刷し
ても良好な密着性を保つことが出来る。
【実施例】
【００９４】
以下に、本発明をさらに詳細に説明するが、以下の実施例は本発明の権利範囲を何ら制
限するものではない。なお、実施例における「部」の記載は、「重量部」を表す。
【００９５】
１．インキの調製
（実施例１〜２９及び比較例１〜４）
カラーインキの調製
有機顔料としてＰｉｇｍｅｎｔ  Ｂｌｕｅ  １５：３  （トーヨーカラー社製「Ｌｉｏ
ｎｏｌ  Ｂｌｕｅ  ７３５１」）１５重量部、顔料分散剤（ルーブリゾール社製、塩基性
顔料分散樹脂「ソルスパース３２０００（酸価２４，８ｍｍｇＫＯＨ／ｇ、アミン価２７
，１ｍｍｇＫＯＨ／ｇ）」）７．５部、ジプロピレングリコールジアクリレート（ＤＰＧ
ＤＡ）７７．５重量部をハイスピードミキサー等で均一になるまで撹拌した。次いで、得
られたミルベースを横型サンドミルで約１時間にわたって分散処理することによって、顔
料分散体を調製した。
表３に記載した配合になるように、先に調製した顔料分散体に、重合性モノマーと光重
合開始剤、重合禁止剤、及び有機溶剤の混合液をゆっくり加え、得られた混合液を撹拌し
た。表３に記載したＤＰＧＤＡの配合量は、顔料分散体におけるＤＰＧＤＡの量も併せた
数値である。次いで、上記混合液に表面張力調整剤を添加した後、シェーカーにて６時間
振盪することによって、カラーインキを調製した。得られたカラーインキをポア径０．５
ミクロンのＰＴＦＥフィルターで濾過し、粉塵や粗大粒子を除去し、評価インキとして使
用した。なお、上記混合液を得るための原料の添加及び混合は順不同であってよい。
【００９６】
（実施例２６）クリアインキの調製
クリアインキを調製するために使用した原料を表２に示す。表２に記載した配合に従い
、重合性モノマーと光重合開始剤、重合禁止剤、及び有機溶剤を反応容器にゆっくり加え
、得られた混合液を撹拌した。次いで、上記混合液に表面張力調整剤を添加した後、シェ
ーカーにて６時間振盪することによって、インキを調製した。得られたインキをポア径０
．５ミクロンのＰＴＦＥフィルターで濾過し、粉塵や粗大粒子を除去し、評価インキとし
て使用した。なお、上記混合液を得るための原料の添加及び混合は順不同であってよい。
【００９７】
（参考例１）
金属粉末を含むインクジェットインキの調製
アルミニウム分散液（ＢＡＳＦ社製の「ＭｅｔａｓｈｅｅｎＲ  ４１−０３１０」、ア
ルミニウム含有量：１０．０質量％、溶剤：プロプレングリコールモノメチルエーテルア
セテ−ト  沸点１４６℃）に対して、超音波を３０分間照射した。その後、上記分散液中
のアルミニウム含有量が２０．０質量％になるように、エバポレーターにより溶剤を留去
した。
表３に記載した配合になるように、先に調製したアルミニウム分散液１０重量部に、重
合性モノマー、光重合開始剤、重合禁止剤、及び表面張力調整剤を順次撹拌しながらゆっ
くり加え、これらを混合することによりインキを調製した。得られたインキを開き目５μ
ｍのＳＵＳメッシュフィルターで濾過し、粗大粒子を除去し、評価用インキとして使用し
た。
【００９８】
２．インキの評価方法
各実施例及び各比較例で調製した評価インキを使用し、以下のようにして各種特性を評
価した。
【００９９】
（硬化性１）
リンテック社製の基材ＰＥＴ５０  Ｋ２４１１上に、評価インキを、膜厚４μｍでバー
コート塗布したサンプルを作製した。ノードソン社製ＵＶランプ（２４０Ｗ）の照射下、
コンベア速度５０ｍ／分、２５ｍ／分、及び１０ｍ／分の３水準で、１パスにてサンプル
の塗膜を硬化した。次いで、各水準での硬化後の塗膜を綿棒で１０往復こすった後、塗膜
表面を目視で観察し、以下の基準に従い、硬化性を評価した。
評価基準
Ａ：  ５０ｍ／分での硬化塗膜に傷がない。
Ｂ：  ５０ｍ／分での硬化塗膜に傷があるが、２５ｍ／分での硬化塗膜には傷がない。
Ｃ：  ２５ｍ／分での硬化塗膜に傷があるが、１０ｍ／分での硬化塗膜には傷がない。
Ｄ：  １０ｍ／分での硬化塗膜に傷がある。
【０１００】
（硬化性２）
前述の硬化性１のインキ膜厚を６μｍに変えた以外は、硬化性１と同様に評価した。
【０１０１】
（干渉縞）
作製したインキ組成物を用い、京セラ社製ヘッド（ＫＪ４Ａ）を搭載したインクジェッ
ト吐出装置によって印刷を行った。具体的には、インキ液滴量１４ｐｌ、６００×６００
ｄｐｉの印字条件で、インキ組成物を基材上へ吐出し、塗膜を形成した。次いで、ハリソ
ン東芝ライティング社製のメタルハライドランプ１灯、１４０Ｗ／ｃｍ、コンベア速度２
５ｍ／ｍｉｎ、１Ｐａｓｓにて、紫外線を照射しながら、基材を移動させ、塗膜を硬化さ
せ、硬化膜を得た。得られた硬化膜を市販の三波長型蛍光灯（４３０、５４０、６１０ｎ
ｍの特性スペクトルを有する）下で、発生する干渉縞を観察した。
Ａ：  干渉縞が全然観察されない。
Ｂ：  詳細観察すると虹色の干渉縞が薄く観測されるが、光沢があり、干渉縞は目立たな
い。
Ｃ：  光沢が低いか、または、詳細観察すると虹色の干渉縞が薄くある。
Ｄ：  虹色の干渉縞が全面に亘って発生している。
なお、ここの光沢とは、基材と同程度の光沢であり、蛍光灯がその形状通りに反射され
るかどうかを確認した。
光沢度が高いからといって、干渉縞が起こらないとは限らず、光沢度が低くても干渉縞
は発生する。硬化時の硬化収縮等により発生するシワや、着弾時のレベリング性が等によ
って、光沢と干渉縞の発生が変化する。
【０１０２】
各実施例及び各比較例で使用した、顔料及び顔料分散剤以外のインキ原料を表２に示す
。また、各実施例及び各比較例におけるインキの組成及びその評価結果を表３に示す。
【０１０３】
表２
【表２】
0006421696.tif 000005
【０１０４】
表３
【表３】
0006421696.tif 000006
【０１０５】
表３に見られるように、本発明の実施形態によれば、硬化性に優れるとともに、干渉縞
の発生しないインキを提供することができることが分かる。特に、実施例１〜１５と、比
較例４との比較から、３００℃以下の沸点を有する有機溶剤と、ＶＥＥＡとの組合せによ
って、硬化性を向上できることが分かる。
例えば実施例４〜１１の比較から、沸点が１４０℃以上のグリコール系溶剤を含有する
ことによって、硬化性、干渉縞抑制に優れることが分かる。
また、実施例２８〜３０との比較から、ＶＥＥＡと単官能モノマーとを組合せる場合、
単官能モノマーの含有量を少なくすることによって、硬化性を高めることが容易となるこ
とが分かる。
本発明のインキは、酸素阻害の影響が小さく、薄膜硬化性に優れる。実施例で使用した
ビス（２，４，６−トリメチルベンゾイル）−フェニルフォスフィンオキサイド、２，４
，６−トリメチルベンゾイル−ジフェニル−フォスフィンオキサイド、２−ベンジル−２
−ジメチルアミノ−１−（４−モルフォリノフェニル）−ブタノン−１等の通常使用され
る開始剤を使用することで十分な硬化性を得ることができる。
さらに、参考例１（表３）から、ＶＥＥＡと沸点３００℃以下の有機溶剤を含む場合で
あっても、アルミニウムのような金属粉末を含むインキは、膜厚が増えると硬化性が低下
することが分かる。また、光沢が高くても、蛍光灯が全反射して印字物がギラつき、干渉
縞が発生することが分かる。